(57)【要約】      （修正有）【課題】生体適合性およびバイオインテグレーションを改善する、生理活性ポリマーを補綴材料にグラフトするための方法、前記方法によって得られる材料、その用途の提供。【解決手段】生理活性ポリマーを補綴材料にグラフトするための方法、前記方法によって得られる材料、その用途に関する。特に、中間分子を使用せず、ポリマーを補綴材料の表面に直接グラフトする方法に関する。【選択図】図１
2017035506.tif 000002
【特許請求の範囲】
【請求項１】
ポリスチレンスルホン酸ナトリウム（ポリＮａＳＳ）をチタンまたはチタン合金補綴材料にグラフトするための方法であって、
−前記補綴材料の表面でフリーラジカル供与活性種を酸化により生成するステップと、
−表面に活性種が生成された前記補綴材料を、酸素の非存在下でスチレンスルホン酸ナトリウム（ＮａＳＳ）と接触させるステップと、
−フリーラジカルを４０〜１００℃の温度での熱反応により得るステップと
を含み、
ラジカル重合反応は、チタンまたはチタン合金補綴材料上に直に生成されたフリーラジカルによって開始される方法。
【請求項２】
チタン合金が、ニッケル合金、バナジウム合金、アルミニウム合金および／またはモリブデン合金である、請求項１に記載の方法。
【請求項３】
６０〜７５℃での熱反応によって前記フリーラジカルを得る、請求項２に記載の方法。
【請求項４】
７０℃での熱反応によって前記フリーラジカルを得る、請求項３に記載の方法。
【請求項５】
表面に活性種が生成された前記補綴材料を、酸素の非存在下でＮａＳＳと、少なくとも３０分間接触させる、請求項１〜４のいずれか一項に記載の方法。
【請求項６】
表面に活性種が生成された前記補綴材料を、酸素の非存在下でＮａＳＳと、１〜４８時間接触させる、請求項５に記載の方法。
【請求項７】
前記補綴材料を、ＮａＳＳと１５時間接触させる、請求項６に記載の方法。
【請求項８】
前記補綴材料表面への前記活性種の形成前に、この補綴材料をポリッシュする、請求項１〜７のいずれか一項に記載の方法。
【請求項９】
前記材料を研磨紙でポリッシュする、請求項８に記載の方法。
【請求項１０】
粒度分布がＰ１２００まで下がる異なった研磨紙で前記材料をポリッシュする、請求項９に記載の方法。
【請求項１１】
一連の研磨紙が、粒度分布Ｐ８００、Ｐ１０００およびＰ１２００のものである、請求項１０に記載の方法。  
【請求項１２】
前記材料を酸／Ｈ２Ｏ２混合物で酸化させる、請求項１〜１１のいずれか一項に記載の方法。
【請求項１３】
前記酸／Ｈ２Ｏ２混合物が、前記補綴材料を酸溶液と接触させた後、これをＨ２Ｏ２と接触させることを含む逐次的な混合物である、請求項１２に記載の方法。
【請求項１４】
前記酸が、フッ化水素酸、塩酸またはＨ２ＳＯ４である、請求項１２または１３に記載の方法。
【請求項１５】
前記酸が、Ｈ２ＳＯ４である、請求項１４に記載の方法。
【請求項１６】
前記補綴材料が、チタンまたはその合金であり、これを酸性のＨ２ＳＯ４溶液と１分間接触させた後、Ｈ２Ｏ２溶液と２分間接触させる、請求項１４または１５に記載の方法。
【請求項１７】
Ｈ２ＳＯ４／Ｈ２Ｏ２比が５０／５０（ｖ／ｖ）である、請求項１６に記載の方法。
【請求項１８】
前記酸／Ｈ２Ｏ２混合物に金属塩を添加する、請求項１２〜１７のいずれか一項に記載の方法。
【請求項１９】
前記金属塩を、１０−４ｍｏｌ／ｌ〜２ｍｏｌ／ｌの範囲の濃度で添加する、請求項１８に記載の方法。
【請求項２０】
前記金属塩が、鉄、ニッケル、クロムおよび銅の塩から選択される、請求項１８または１９に記載の方法。
【請求項２１】
前記金属塩が硫酸鉄である、請求項２０に記載の方法。
【請求項２２】
ポリ（スチレンスルホン酸ナトリウム）ポリマー（ポリＮａＳＳポリマー）をグラフトしてなるチタンまたはチタン合金補綴材料であって、
前記ポリＮａＳＳポリマーが、酸素−炭素共有結合を介して、前記チタンまたはチタン合金補綴材料の表面に直接的に配置されたチタンまたはチタン合金補綴材料。
【請求項２３】
請求項２２に記載の補綴材料を、補綴インプラントの製造に用いる使用法。
【請求項２４】
人工関節の製造に用いる、請求項２３に記載の使用法。
【請求項２５】
義歯の製造に用いる、請求項２３に記載の使用法。
【請求項２６】
請求項２２に記載の補綴材料から製造されてなることを特徴とする、補綴インプラント。
【発明の詳細な説明】
【技術分野】
【０００１】
本発明は、生理活性ポリマーを補綴材料（ｐｒｏｓｔｈｅｔｉｃ  ｍａｔｅｒｉａｌ）にグラフトするための方法、この方法によって得られる材料、その用途に関する。特に、本発明は、ポリマーを補綴材料の表面に直接グラフトする方法に関する。
【背景技術】
【０００２】
骨部位に補綴を埋入すると、「宿主応答」と呼ばれる一連の組織／インプラント反応が生じるが、これを制御すれば、最終的には「インプラントのオステオインテグレーション」につながる。オステオインテグレーションとは、骨組織／補綴が密着することで、なおかつ界面に線維組織が存在しないがゆえに、インプラントが骨と完全に結合することをいう。この結合は、不十分な身体機能を、最終的なボディインプラント（人工関節、歯科用インプラント）で回復する上で必要なものである。しかしながら、この方法は、第１に表面トポグラフィや粗さ、化学組成、表面エネルギなどの材料の物理化学的特性、第２に外科技術や微生物の存在といった、いくつかのパラメータに影響されることがある。さらに、インプラント周囲には「線維性炎症（ｆｉｂｒｏ−ｉｎｆｌａｍｍａｔｏｒｙ）」組織が存在するが、この組織は骨組織の生物活性と機械的特性のいずれも持たず、この組織があることで無菌性の緩み（インプラントが外れること）や埋入部位の感染に対する羅患率が高くなる。
【０００３】
現在のところ、全人工股関節を骨に確実に固定するのに、一般に、金属製のインプラント（ヒドロキシアパタイトをコーティングしておいてもよい）に力をかけてこれを骨に機械的に固定する方法と、ポリ（メタクリル酸メチル）（ＰＭＭＡ）を主成分とするセメントを使って取り付ける方法の２つの手法がとられている。ここ３０年ほど、インプラントのオステオインテグレーションの改善に「ヒドロキシアパタイト」コーティングが極めて広く用いられている。このコーティングによって、骨がうまく固定されると同時に、比較的わずかな期間で良好な機械的性能が得られるためである。
【０００４】
欠損組織、欠損臓器または欠損臓器部分では果たせなくなってしまった機能を完全にまたは部分的に代替することを意図した材料に、生体材料がある。このためには、埋入可能な生体材料は主に２つの基準を満たさなければならない。まず、不完全な組織または臓器の機械的機能を正しく確保するのに必要な特定の機械的特性を持つことが必須である。また、宿主による敵対的な応答の引き金にならないことが必須すなわち、「受け入れられて」制御された状態で宿主にインテグレーションされる（取り込まれる）必要がある。言い換えれば、「バイオインテグレーション可能」でなければならない。
【発明の概要】
【発明が解決しようとする課題】
【０００５】
しかしながら、現時点で埋入されている合成材料には、本当の意味で「バイオインテグレーション可能」であるとみなせるものはない。その理由は以下のとおりである。埋入される材料は生体から「異物」とみなされ、炎症反応という名でくくられる一連の現象の引き金となるのであるが、これが制御されないと最終的にはインプラントの拒絶につながることもある。さらに、この「異物」とみなされた材料は、細菌などの微生物が付着してコロニーを形成するのには格好の場であるように見える。潜在的に感染力のある細菌の生物医学的インプラントへの付着が感染の初期段階であり、すなわちこのことが深刻な問題である。さらに、この細菌付着が起こると、多くの場合は「生物膜」が形成され、この生物膜があらゆる治療法、特に抗生物質から細菌を守る役目を果たす。たとえば、永久的な生体材料（整形外科用補綴）の埋入後、あるいは一過性の生体材料（カテーテル）ですら、埋入後にぶどう球菌感染が生じると、敗血症、心内膜炎または骨髄炎など患者にとって劇的な結果に至ることが多く、インプラントが本来の位置にあるかぎり治癒が極めて困難であるか、不可能であることもある。こうしたことから、生体材料を生命体に埋入すると、拒絶や埋入後の材料の感染が頻繁に観察されている。このようなインプラントに対する望ましくない生物反応が起こると、さらに外科的な介入を行うことになる、あるいは、場合によっては埋入した生体材料を取り除くことになり得る。
【０００６】
このため、関節用インプラントの場合は生体材料／細胞相互作用を最適化しておく必要があるが、歯科用インプラントの場合も同様であり、これと平行して、生体材料／細菌相互作用を制御することでこれらの材料の感染を防ぐ必要もある。
【０００７】
インプラントとして用いる材料の生体適合性およびバイオインテグレーションを改善し、結果として敵対的な宿主応答によるインプラントの拒絶を減らすために、調査研究が行われてきている。一研究調査手法は、補綴材料表面の改良、特にチタンおよびその合金の表面を改良することに関するものである。このような改良の目的は、骨組織へのインプラントのバイオインテグレーションを促進すると同時に、感染を予防することにある。
【０００８】
今までにも、シラン化によってポリマーをグラフトする方法が説明されている。この方法を用いると、ポリマーのグラフトに先だって、ヒドロキシル化された表面またはＮＨ２の豊富な表面を官能化することが可能になる。チタンの場合、シラン化は主に、金属−ポリマー界面を生成するのに使用された。被グラフトポリマーは、生理活性ポリマーすなわち、このような被グラフトポリマーが補綴インプラントのオステオインテグレーションを促進し、かつ、感染の発生を防止するという意味で、真核および／または原核生物の細胞応答を正しい形にできるポリマーであり得る。
【０００９】
著者の大多数がこれらの支持体に対して使用しているシラン化のプロトコールでは、試料の表面を化学的に攻撃してヒドロキシル基の存在を促進した後、シラン分子を含有する溶液に、この試料を浸漬する。これらの反応の利点はその単純さと安定性にあり、これはその共有結合とそのネットワーク構造とに起因する。しかしながら、シラン化の有効性は材料表面のヒドロキシル基の濃度に左右される上、この手法ですべてのポリマーを固定化できるわけではなく、シラン誘導体の鎖の端に位置する官能基と相性のよい官能基を持つポリマーだけが固定化される。
【００１０】
このため、著者の大多数が、次の生理活性分子または有機分子のグラフティングにつなげる中間ステップとしてシラン化を利用している。本特許出願では、以下、この事前シラン化によるグラフト法を「間接的グラフト法」と呼ぶ。
【課題を解決するための手段】
【００１１】
本発明者らは、生理活性ポリマーを補綴材料にグラフトするための新規な方法を開発した。
【００１２】
よって、本発明の第１の態様は、生理活性ポリマーを補綴材料にグラフトするための方法に関するものである。
【００１３】
第２の態様によれば、本発明は、このような方法によって得られる補綴材料に関する。
【００１４】
最後の態様によれば、本発明は、本発明の方法によって得られる補綴材料から製造される、補綴インプラントに関する。
【００１５】
本発明のグラフティング方法では、上述した間接的グラフト法とは異なり、材料表面と、これにグラフトする対象となるポリマーとの間に、シラン誘導体などの中間分子を使用しない。
【００１６】
このため、本発明の一主旨は、生理活性ポリマーを補綴材料にグラフトするための方法であって、
−補綴材料の表面でフリーラジカル供与活性種を生成するステップと、
−表面に活性種が生成された補綴材料を、酸素の非存在下で生理活性ポリマーを形成できるようにするラジカル重合を可能にする機能を持つ少なくとも１種のモノマーと接触させるステップと、を含む方法である。
【００１７】
本発明による方法は、構成要素となるモノマーからポリマーが直接的に補綴材料に形成されるという意味で、上述した間接的な方法との対比で直接的な方法である。具体的には、本方法では、補綴材料にフリーラジカルを直接形成し、これが重合反応の開始剤として機能することになる。
【００１８】
本発明者らは、このような直接的なグラフティング方法には間接的グラフト法にはない利点がいくつかあることを示すことができた。本発明による方法は、特に、間接的な方法よりも経済的で、速く、かつ特に補綴材料に結合されるポリマーの量の点で効率的である。このため、概して本発明の方法は、従来技術のシラン化によって間接的グラフト法を用いて得られるよりも２〜１５倍高いグラフティング密度を得ることを可能にするものである。
【００１９】
上述したように、本発明のグラフティング方法には、補綴材料と被グラフトポリマーとの間に中間体分子をグラフトする中間ステップがない。
【００２０】
本発明の目的で、補綴材料は、補綴、特に人工股関節または義歯などの医用インプラントの製造に使用可能な材料である。
【００２１】
本発明の方法で改良される材料は、具体的には、化学酸化、特に酸による化学酸化またはオゾン化後に熱を加えることで表面にフリーラジカルを形成できる、あらゆる材料に対応する。この観点で、特にチタンおよびその合金をはじめとする金属支持材、特に、ニッケル、バナジウム、アルミニウムおよび／またはモリブデン、アルミニウム、タンタル、イリジウム、ジルコニウム、金および鋼をベースにしたものか、セラミックまたはガラスをベースにしたものをあげることができる。本発明の特定の一実施形態では、補綴材料は非ポリマー補綴材料である。
【００２２】
好都合なことに、補綴材料はチタンまたはその合金である。
【００２３】
チタンは生体適合性であるため、補綴材料として一般に用いられている。具体的には、チタンは、機械的特性が骨に極めて近く、オステオインテグレーション性のよさおよび／またはチタンに対するアレルギー現象または拒絶現象のなさから許容範囲が広いことが理由で、整形外科用インプラントまたは歯科インプラントに最善の材料のひとつである。
【００２４】
好都合なことに、フリーラジカルの形成前に補綴材料を研磨によりポリッシュし、材料表面の粗さの問題をなくすようにしてもよい。このため、本発明の特定の一実施形態では、補綴材料を研磨紙でポリッシュし、好ましくは粒度分布を小さくしながら異なる研磨紙でポリッシュする。具体的には、研磨紙の粒度分布を小さくしながら、ロータリーポリッシャに装着した自動アームを利用して、補綴材料を機械的にポリッシュすればよい。これには、グレード８００、１０００、さらには１２００の研磨紙を順に使用することができる。また、好ましくはポリッシュ後に、特にアセトン溶液に入れて補綴材料を洗浄してもよく、その後で好ましくは乾燥させることもできる。これをポリッシュ、洗浄および／または乾燥ステップ後に直に使用してもよいし、酸素の非存在下で、好ましくはアルゴンまたはヘリウム下などの不活性雰囲気下で保管してもよい。
【００２５】
好都合なことに、酸化、特に化学酸化によって、補綴材料の表面でフリーラジカル供与活性種が生成される。特に、酸／Ｈ２Ｏ２混合物、とりわけＨ２ＳＯ４／Ｈ２Ｏ２を用いる化学酸化またはオゾン化による酸化があげられる。金属製補綴材料の酸化の場合、酸／Ｈ２Ｏ２混合物を用いての化学酸化、とりわけＨ２ＳＯ４／Ｈ２Ｏ２混合物の使用が特に好ましい。他の酸、特にフッ化水素酸または塩酸を、この場合もＨ２Ｏ２との混合物として利用して、補綴材料の表面に過酸化物を形成してもよい。
【００２６】
「酸／Ｈ２Ｏ２混合物」という用語は、溶液すなわち、酸溶液とＨ２Ｏ２溶液との同時または逐次的な混合を意味する。よって、２種類の溶液を同時に酸化対象となる補綴材料と接触させるか、第１段階で酸溶液を接触させた上で、第２段階でＨ２Ｏ２溶液を補綴材料と接触させる。いずれの場合も、酸化時間は広い範囲内で可変であり、当業者であれば、処理対象となる補綴材料、この材料の表面でのフリーラジカル供与種の形成に使用する化学酸化モード、所望のグラフティング密度の関数として、適切な酸化時間とすることが可能である。特に当業者は、特にトルイジンブルーを用いてグラフティング密度をアッセイすることで、試験対象となる酸化済み補綴材料にポリマーをグラフトして得られるグラフティング度を測定（実施例１．５参照）して、最適な手法を判断することができる。
【００２７】
同時酸／Ｈ２Ｏ２酸化混合物の場合、酸化時間は、好ましくは１から１０分、より好ましくは３から６分であり、最も好ましい酸化時間は５分である。好ましくは、この酸化時間は、Ｈ２ＳＯ４／Ｈ２Ｏ２溶液を用いたチタンまたはその合金の酸化に適用される。
【００２８】
逐次的な混合を用いる場合、補綴材料を、たとえば、酸溶液に少なくとも１０秒間、好ましくは少なくとも２０秒間、好ましくは少なくとも３０秒間、より好ましくは５０秒間よりも長く、好ましくは１分間よりも長く、好ましくは２分間よりも長く、好ましくは３分間よりも長く、好ましくは４分間よりも長く浸漬することができる。このチタンまたはその合金とＨ２ＳＯ４との接触時間は、かなり長めでもよく、最大でたとえば、３０分間またはそれよりも長くてもよい。しかしながら、好ましい一実施形態では、補綴材料と酸溶液との接触時間は５分以下であり、この時間を超えるとグラフティング度の低下が観察される。この手順は特に、チタンまたはその合金をＨ２ＳＯ４溶液と接触させて酸化させる場合に適用される。
【００２９】
同様に、補綴材料とＨ２Ｏ２溶液との接触時間も可変である。好ましくは、補綴材料、好ましくはチタンまたはその合金を、Ｈ２Ｏ２溶液を加えてから少なくとも１０秒間、好ましくは少なくとも２０秒間、好ましくは少なくとも３０秒間、好ましくは少なくとも４０秒間、好ましくは少なくとも５０秒間、好ましくは少なくとも１分間、好ましくは少なくとも２分間、好ましくは２から３分間、最も好ましくは２分間、Ｈ２Ｏ２と接触させる。好ましい一実施形態では、チタン（またはその合金）に対してＨ２ＳＯ４を１分間作用させた後、チタンにＨ２Ｏ２を２分間作用させるのが好ましい。
【００３０】
補綴材料と酸溶液および／またはＨ２Ｏ２溶液との接触は、それ自体が周知のどのような手段で行ってもよい。よって、たとえば、補綴材料を入れた容器に溶液を注いでもよいし、溶液の入った容器に補綴材料を浸漬してもよい。
【００３１】
特定の理論に拘泥されることなく、本発明者らは、酸溶液での処理によって、空気の存在下で補綴材料に自然発生的に形成される自然酸化物層を化学的に攻撃して除去できると考えている。過酸化水素は、補綴材料の表面でヒドロペルオキシドを形成し、特にチタンを補綴材料として用いる場合はチタンヒドロペルオキシド（ＴｉＯＯＨ）を形成する。これらのヒドロペルオキシドは、加熱されるとフリーラジカルを供与し、補綴材料、特にチタン上でのモノマーのラジカル重合の開始剤として機能することができる。
【００３２】
Ｈ２Ｏ２に対する酸の比率は広い範囲で可変であり、当業者であれば、本明細書に基づいて、所望のグラフティング度を達成するのに最も効率的な比を規定することができる。
【００３３】
好ましくは、５０／５０（ｖ／ｖ）Ｈ２ＳＯ４／Ｈ２Ｏ２溶液を使用して補綴材料を酸化させる。酸化反応が発熱を伴うことがあるため、使用する温度は通常、室温（２０〜３０℃）あるいは、場合によってはこれよりも低めの温度（０から２０℃など）である。
【００３４】
好都合なことに、フリーラジカル供与活性種を生成するステップのあいだに、金属塩（鉄、ニッケル、クロム、銅）を添加する。これらの金属塩は、特に酸／Ｈ２Ｏ２混合物に添加される。これらの塩の濃度は広い範囲で可変である。特に、濃度は１０−４ｍｏｌ／ｌ〜２ｍｏｌ／ｌの範囲にある。これらの塩は、補綴材料の表面、特にチタンまたはその合金の表面で、高めの濃度での過酸化物形成を促進するため、グラフティング度が高くなる。たとえば、鉄、ニッケル、クロムまたは銅を主成分とする塩、たとえば硫酸鉄（ＦｅＳＯ４）、酢酸鉄（Ｆｅ（Ｃ２Ｈ３Ｏ２）２）、臭化鉄（ＦｅＢｒ３）、ヨウ化鉄（ＦｅＩ２）、硝酸鉄（Ｆｅ（ＮＯ３）３）、チオシアン酸鉄（Ｆｅ（ＳＣＮ）２、Ｆｅ（ＳＣＮ）３、Ｆｅ２（ＳＣＮ）６など）を、酸／Ｈ２Ｏ２混合物に有利に添加することができる。好ましくは、酸／Ｈ２Ｏ２混合物に硫酸鉄を添加する。
【００３５】
好都合なことに、材料の表面であらかじめ生成した活性種からフリーラジカルを得るステップを、特に生成される活性種の熱反応によって実施する。具体的には、２５から１６０℃、好ましくは４０から１００℃、なお一層好ましくは５０から８０℃、より好ましくは６０から７５℃の温度、最も好ましくは７０℃で熱反応を実施する。
【００３６】
フリーラジカル生成ステップを、表面に活性種が生成されている材料とモノマーを接触させるステップの前、好ましくはそのステップのあいだ、あるいは後で実施することができる。
【００３７】
このため、特定の一実施形態では、本発明による方法は、
−上記にて定義したような補綴材料で活性種を生成するステップと、
−特に４０℃〜１００℃で加熱することによって、フリーラジカルを生成するステップと、
−表面にフリーラジカルが生成された補綴材料を、酸素の非存在下で生理活性ポリマーを形成できるようにするラジカル重合を可能にする機能を持つ少なくとも１種のモノマーと接触させるステップと、を含む。
【００３８】
もうひとつの実施形態によれば、まず材料に活性種を生成し、これを、特にモノマー溶液を加熱することによって活性種からのフリーラジカルの形成を可能にする条件下でモノマーと接触させる。
【００３９】
本発明のもうひとつの特定の実施形態では、まず材料に活性種を生成し、これをモノマー溶液と接触させて、特にモノマー溶液を加熱することによってフリーラジカルを形成する。
【００４０】
本方法で用いるモノマーは、好都合なことに、ラジカル重合反応によって上述した支持材にグラフトされる。この反応は、グラフト対象となる支持材上に直に生成されたフリーラジカルによって開始される。
【００４１】
本発明による方法で用いるモノマーは、重合を可能にする基を少なくとも１つ含む。好都合なことに、これらのモノマーは、重合を可能にする少なくとも１つの脂肪族不飽和、好ましくはビニル基を含む。本発明によれば、「少なくとも１つの脂肪族不飽和を持つモノマー」という表現は、１つまたは２つ、好ましくは１つの二重結合または三重結合、有利には二重結合−ＣＨ＝ＣＨ−を持つモノマーを意味する。
【００４２】
上述した間接的な方法にはない、本発明の方法が有する利点のひとつに、多種多様なポリマーをグラフトできる可能性がある。具体的には、ラジカル重合反応によって重合可能なものであれば、どのようなモノマーを本発明に使用してもよい。
【００４３】
本発明で用いるモノマーの構造は、補綴材料の表面で生理活性ポリマーの形成を可能にするものである。本発明の目的で、あるポリマーが、真核および／または原核生物の細胞応答を、本発明の方法によって得られる補綴材料から製造される補綴インプラントの結合部位に指向できるのであれば、すなわち、補綴インプラントのオステオインテグレーションを促進し、感染の発生を防ぐことができるのであれば、そのポリマーは生理活性である。
【００４４】
上述した材料のオステオインテグレーションおよび抗菌特性を改善するために、本方法の文脈で用いるモノマーは、好都合なことに、スルホネート基および／またはカルボキシレート基を含む。具体的には、スルホネートおよび／またはカルボキシレートのイオン性基を持つポリマーが、骨芽細胞の付着、コロニー形成および分化を促進することが最近になって明らかになっている。さらに、これらの同じ基を持つが、スルホネート基のみを持つ場合にはなおさら、ポリマーが、菌株、特に補綴材料での感染に主に関与する株である黄色ぶどう球菌（Ｓｔａｐｈｙｌｏｃｏｃｃｕｓ  ａｕｒｅｕｓ）の付着の阻害を可能にすることも明らかになっている。
【００４５】
また、サッカライド基（グルコース、スクロース、フルクトース、ポリオースなど）または−Ｏ−ＰＯ−（ＯＨ）２、特に以下の式（Ａ）のタイプのホスフェート基をグラフトすることも想定できる。
【化１】
2017035506.tif 000003
【００４６】
好ましくは、本発明による方法で補綴材料に形成されるポリマーは、以下のモノマーのうちの少なくとも１種から形成される。アクリル酸、メタクリル酸、メタクリル酸メチル（ＭＭＡ）、Ｎ−（フェニルスルホン酸ナトリウム）アクリルアミド（ＮａＡＳ）、Ｎ−（フェニルスルホン酸ナトリウム）メタクリルアミド（ＮａＭＳ）、スチレンスルホン酸ナトリウム（ＮａＳＳ）、エチレングリコールメタクリレートホスフェート、メタクリロイルジイソプロピリデン、オシド（ｏｓｉｄｅ）サッカライド基を持つモノマー、たとえば、グルコース、グルコフラノース、スクロース、ポリオース、フルクトースなど。
【００４７】
得られる被グラフトポリマーは、ホモポリマーであってもよいし、コポリマーであってもよい。このため、本発明の特定の一実施形態では、スチレンスルホン酸ナトリウム（ポリＮａＳＳのグラフティング）またはメタクリル酸メチル（ポリ（メタクリル酸メチル）すなわちＰＭＭＡのグラフティング）から被グラフトホモポリマーが形成される。
【００４８】
本発明の特定の一実施形態では、本発明による方法でグラフトできるポリマーは、一般式（Ｉ）で表される少なくとも１種のモノマーと、一般式（ＩＩ）で表される少なくとも１種のモノマーとを含むモノマーのラジカル重合によって得られるコポリマーであり、式（Ｉ）および（ＩＩ）は以下のとおりである。
【化２】
2017035506.tif 000004
または対応する金属塩
【化３】
2017035506.tif 000005
式中、ＲおよびＲ’は、同一であっても異なっていてもよく、水素原子または直鎖または分枝鎖のＣ１〜Ｃ６アルキルラジカルを示し、Ａは、アリールスルホネートまたは対応する酸タイプのラジカルを示す。
【００４９】
本発明の方法の一変形例によれば、式（Ｉ）のモノマーは、開始時にエステル機能を持つことができ、このようにして得られるコポリマーを（部分的または完全に）加水分解して、対応する酸機能を得る。
【００５０】
具体的には、Ａは、以下の式で表されるラジカルから選択される。
【化４】
2017035506.tif 000006
式中、Ｍは金属イオン、好ましくはアルカリ金属を示す。
【００５１】
アルカリ金属は、ナトリウムおよびカリウムから優先的に選択され、有利なのはナトリウムである。
【００５２】
特に言及できる直鎖または分枝鎖のＣ１〜Ｃ６アルキルラジカルとしては、メチル、エチル、ｎ−プロピル、イソプロピル、ｎ−ブチルまたはｔ−ブチル、ペンチルおよびヘキシルラジカルがある。
【００５３】
特に言及できる式（Ｉ）のモノマーとしては、アクリル酸（ＡＡ）、メタクリル酸（ＭＡ）およびエタクリル酸（ＥＡ）、これらの対応する塩（特にアルカリ金属塩、好ましくはナトリウム塩）およびこれらの混合物がある。メタクリル酸が好ましい。
【００５４】
特に言及できる式（ＩＩ）のモノマーとしては、Ｎ−（フェニルスルホン酸ナトリウム）アクリルアミド（ＮａＡＳ）、Ｎ−（フェニルスルホン酸ナトリウム）メタクリルアミド（ＮａＭＳ）、スチレンスルホン酸ナトリウム（ＮａＳＳ）ならびに、これらの混合物がある。スチレンスルホン酸ナトリウムが好ましい。
【００５５】
例示のために、式（ＩＩ）のモノマーのＡが式（ＩＩＩ）で表される場合、補綴材料にグラフトされるコポリマーは、具体的には、以下の一般式（Ｖ）で表すことのできるものである。
【化５】
2017035506.tif 000007
式中、Ｒ、Ｒ’およびＭは上記にて定義したとおりであり、ｎは１０から１０００の実数を示す。
【００５６】
カンマは、コポリマー中に存在するモノマー単位の量、比および配列が変化することを意味する。このばらつきは、重合方法のパラメータ、たとえば使用する各モノマーの量と直接的に結び付いている。
【００５７】
本発明の方法による被グラフトポリマーの分子量は、広い範囲で可変であり、当業者によって、その以後の用途または使用法の関数として選択または制御される。桁数でいえば、重量平均分子量は１０００から１０００００ダルトンの範囲となり得る。
【００５８】
この観点で、式（Ｉ）および（ＩＩ）のモノマーの量は広い範囲で可変であり、特に、コポリマーに望まれる特性に左右される。好ましくは、（Ｉ）対（ＩＩ）のモル比は９０／１０から１０／９０の範囲であり、有利なのは８０／２０から２０／８０の範囲である。本発明によるコポリマーは特に、（Ｉ）対（ＩＩ）のモル分率が以下のとおりとなる。９０／１０、８０／２０、７０／３０、６０／４０、５０／５０、４０／６０、３０／７０、２０／８０および１０／９０（これらの分率は、実際には、導入されるモノマーの分率に対応し、ＮＭＲ解析によって得られるコポリマーに取り込まれるモノマーの分率は、上述した分率に対して変動幅が多くても±２である）。
【００５９】
本発明の方法による被グラフトコポリマーは、式（Ｉ）および（ＩＩ）のモノマーに加えて、少なくとも１種の脂肪族不飽和を含有する他のモノマーを含むモノマーのラジカル重合によって得られる。少なくとも１種の脂肪族不飽和を含有する他のモノマーは、どのような性質のものであってもよく、被グラフトポリマーを水溶性または水不溶性にするモノマーもこれに含まれる。好ましくは、追加のモノマーは、糖またはホスフェートタイプのラジカルを持つモノマーなどの水溶性のものである。
【００６０】
言及できる追加のモノマーとしては、以下の式で表されるモノマーがあげられる。
【化６】
2017035506.tif 000008
式中、Ｒ１は、同一であっても異なっていてもよく、上述したように水素原子または直鎖または分枝鎖のＣ１〜Ｃ６アルキルラジカルを示し、ｎ’は１０から１０００の実数を示す。式（ＶＩＩ）のサッカライド基としては、特に、グルコース、ガラクトースおよびスクロースがあげられる。
【００６１】
被グラフトポリマーの特徴を保つために、当業者は、常法によって、想定できる追加のモノマーとその量を判断することができる。
【００６２】
特に、桁数でいえば、式（Ｉ）および（ＩＩ）のモノマーの量は、ポリマー中に存在するモノマー単位の総モル数に対して、好都合なことに２５ｍｏｌ％以上、好ましくは５０ｍｏｌ％以上である。
【００６３】
本発明の特定の一態様によれば、式（Ｉ）および（ＩＩ）のモノマーだけのラジカル重合によってコポリマーを得ることができる。
【００６４】
グラフティング時間は広い範囲で可変である。当業者であれば、補綴材料での重合に必要な時間を、その性質、グラフト対象となるポリマー、所望のグラフティング密度の関数として選択することができる。当業者であれば、トルイジンブルーを用いてグラフティング密度を測定する（実施例１．５参照）ことで、最も適切な時間を選択可能である。
【００６５】
好都合なことに、補綴材料を少なくとも約３０分間、好ましくは約１時間〜約４８時間モノマーと接触させる。より好ましくは、補綴材料を２時間より長く、好ましくは３時間より長く、好ましくは５時間より長く、好ましくは８時間より長く、好ましくは約１５時間モノマーと接触させる。
【００６６】
好ましい一実施形態では、本発明は、ポリＮａＳＳをチタンにグラフトするための方法であって、
−チタン表面でフリーラジカル供与活性種を生成するステップと、
−表面に活性種が生成されたチタンを、４０から１００℃の温度で少なくとも８時間、酸素の非存在下でＮａＳＳと接触させるステップと、を含む方法に関する。
【００６７】
特に好ましい一実施形態では、本発明は、ポリＮａＳＳをチタンにグラフトするための方法であって、
−チタン表面でフリーラジカル供与活性種を生成するステップと、
−表面に活性種が生成されたチタンを、７０℃の温度で１５時間、酸素の非存在下でＮａＳＳと接触させるステップと、を含む方法に関する。
【００６８】
酸素は反応のインヒビターであるため、ラジカル重合反応は酸素の非存在下で実施しなければならない。好ましくは、酸素の非存在下で、不活性雰囲気下、特にアルゴン、ヘリウムまたは窒素下、有利には窒素下で反応を実施する。
【００６９】
重合後、こうしてグラフトした材料を回収し、任意にこれを、特に形成されたがグラフトはされなかったポリマーを取り除く目的で、特に水（蒸留水など）ですすぐ。
【００７０】
本発明のもうひとつの主旨は、上述した方法で得られる生理活性ポリマーをグラフトした補綴材料に関する。
【００７１】
また、本発明は、本発明による補綴材料を補綴インプラントの製造、特に人工関節または義歯の製造に用いる使用法にも関する。
【００７２】
本発明の別の主旨は、上述した方法によって得られる補綴材料から製造される、補綴インプラントに関する。
【００７３】
本発明の利点について、以下の実施例を参照し、場合によっては添付の図面を考慮して詳細に説明する。
【図面の簡単な説明】
【００７４】
【図１】本発明によるＮａＳＳの直接的なグラフティングの手法を示す図である。
【図２】化学的に酸化させた後にポリＮａＳＳをグラフトしたチタン表面のＩＲスペクトルを示すグラフである。
【図３Ａ】化学的に酸化させたチタンの元素である炭素Ｃ１ｓ（左側）および酸素Ｏ１ｓ（右側）のデコンボリューション結果である。
【図３Ｂ】ポリＮａＳＳをグラフトしたチタンの元素である炭素Ｃ１ｓ（左側）および酸素Ｏ１ｓ（右側）のデコンボリューション結果である。
【図３Ｃ】化学的に酸化させたチタンの元素であるチタンＴｉ２ｐ（左側）および硫黄Ｓ２ｐ（右側）のデコンボリューション結果である。
【図３Ｄ】ポリＮａＳＳをグラフトしたチタンの元素であるチタンＴｉ２ｐ（左側）および硫黄Ｓ２ｐ（右側）のデコンボリューション結果である。
【図３Ｅ】化学的に酸化させたチタン（左側）とポリＮａＳＳをグラフトしたチタン（右側）の元素である硫黄Ｓ２ｐのデコンボリューション結果を比較したものである。
【図４】インプラント周囲に新たに形成された骨表面の断面図である。Ｓ１００／０Ｃ：１００％スルホネートおよび０％カルボキシレート；Ｃ１００／Ｓ０：１００％カルボキシレートおよび０％スルホネート。
【発明を実施するための形態】
【００７５】
（実施例）
実施例１：チタンシリンダ表面への生理活性ポリマーのグラフティング
第１のステップは、イオン性基のグラフティングの開発であった。簡単にするために、本発明者らは第１段階でアリールスルホネート基のみのグラフトを選択した。あらかじめポリッシュして粗さの問題を排除したチタンディスク（９９．７％純度）で機能化を実施した。
【００７６】
チタン表面へのアリールスルホネート基のグラフティングについては、化学酸化によってフリーラジカルを生成する直接的な経路で実施した。このラジカルを、アリールスルホネート機能を有するモノマー用の重合開始剤として用いる。
【００７７】
モノマー分子はスチレンスルホン酸ナトリウム（ＮａＳＳ）である。ここで採用した手順全体を図１にまとめておく。
【００７８】
１．１．チタンの特徴
チタン（アルファ・エイサー（Ａｌｆａ  Ａｅｓａｒ）社から入手）は、押出成形した直径１２．７ｍｍの棒状で、７００℃で３０分間、応力除去焼きなまし処理したものである。その純度（表１）は公称組成（グレード１またはＴ４０）で９９．７％である。
【００７９】
【表１】
2017035506.tif 000009
【００８０】
研究はいずれも、プレスタセム社（Ｐｒｅｓｔａｓｅｍ）（シャンパーニュ・シュール・セーヌ（Ｃｈａｍｐａｇｎｅ−ｓｕｒ−Ｓｅｉｎｅ）（７７）、フランス）によって水浴中で電気浸食スライシング（ｅｌｅｃｔｒｏｅｒｏｓｉｏｎ  ｓｌｉｃｉｎｇ）して得られた厚さ２ｍｍのディスクで実施した。このスライシング方法には、タワー加工（ｔｏｗｅｒ  ｍａｃｈｉｎｉｎｇ）などと比較したときに、材料の過剰な加工硬化や材料の過剰な損失が回避されるという利点がある。
【００８１】
１．２．チタンのポリッシング
研磨紙の粒度分布（ストルアス（Ｓｔｒｕｅｒｓ））を小さくしながら、ロータリーポリッシャに装着した自動アームを利用して、ディスクの機械的ポリッシングを実施する。グレード８００（砥粒２２μｍ）の研磨紙での１回目のポリッシングで約１／１０ミリメートル分の厚さを除去するが、これには電気浸食（電気アーク）によるスライシング方法が原因の孔食で損傷した金属の厚み部分を取り除く効果がある。
【００８２】
次に、紙の粒度分布の細かさを上げながら（１０００の紙、続いて１２００の紙）ポリッシングを仕上げていく。使用したプロトコールは次のとおりである。Ｐ８００で８分、Ｐ１０００で４分、Ｐ１２００で４分（砥粒１４μｍ）。細胞挙動研究の文献で一般に用いられているものと粗さが等しい表面が得られる。
【００８３】
ポリッシング後、試料を室温にて純粋なアセトン溶液で超音波的に１０分間洗浄する。これを乾燥させ、すぐに使用するか、アルゴン下（グローブボックス）で保管する。
【００８４】
１．３．ＮａＳＳモノマーの精製
チタン表面で適切なイオン性基を得るのに使用するモノマーは、４−ビニルベンゼンスルホン酸のスチレンスルホン酸ナトリウム（ＮａＳＳ、ナトリウム塩、アルドリッチ（Ａｌｄｒｉｃｈ））すなわち、以下の化学式で表されるビニルモノマーである。
【化７】
2017035506.tif 000010
【００８５】
スチレンスルホン酸ナトリウム分子
スチレンスルホン酸ナトリウムを再結晶化によって精製する。この手法は、６０〜７０℃の温度にてモノマーの質量ｍを比率１０／９０の水／エタノール混合物に溶解させることからなる。続いて、この溶液を送水ポンプ真空下で高温濾過する。このようにして濾過した溶液を４℃で２４時間放置する。形成される結晶を真空濾過により回収し、６０〜７０℃で真空下にて乾燥させる。
【００８６】
１．４  酸化およびグラフティング
制御したアルゴン雰囲気下（グローブボックス）で機能化を行うが、これを以下のようにまとめることができる。
１．ポリッシュ済みのチタン表面を清浄。
２．試料を室温にて５０／５０Ｈ２ＳＯ４（アクロス（Ａｃｒｏｓ）／Ｈ２Ｏ２（アルドリッチ（Ａｌｄｒｉｃｈ））混合物に浸漬してチタンディスクの表面に過酸化物ラジカルを形成。試料の入ったビーカーに２種類の試薬を同時に注ぎ、全体を２分間攪拌する。反応はすぐに起こり、発熱量が多くガスが発生する。最初は無色であった酸化溶液が黄色、オレンジ色と変化し、赤煉瓦色になる（硫酸とチタンとの反応によってＴｉ４＋イオンが形成されることによる）。
３．酸化した表面を蒸留水で数回すすぐ。
４．試料をＮａＳＳモノマーの濃度０．７Ｍの水溶液に浸漬。
５．モノマー溶液をチタン試料と接触させて１４時間かけて７０℃まで加熱。７０℃での加熱によって、過酸化物の結合（Ｏ−Ｏ）が開裂して遊離ＴｉＯ・ラジカルになることができ、これがビニルモノマーのラジカル重合を開始する機能を果たすことになる。
６．溶液中に形成されたホモポリマー（被グラフトポリマー鎖に混入しやすい）を除去するためにポリＮａＳＳをグラフトした金属表面を蒸留水ですすぐ。
【００８７】
１．５．化学的および物理化学的キャラクタリゼーション
ａ）トルイジンブルーを用いてのグラフティング密度のアッセイ
トルイジンブルーでのアッセイは、６３３ｎｍの可視領域で吸収する発色団であるトルイジンブルーを利用する比色分析法である。この分子には、そのＮ＋（ＣＨ３）２基によって、イオン性基（−ＣＯＯ−）と錯体化されるという特有の特徴がある。トルイジンブルー１モルがカルボキシレート基１モルとの間で錯体を形成する。このため、トルイジンブルーアッセイでは、被グラフトモノマーの量が得られる。この特性を、自らのスルホネート基（−ＳＯ３−）によってＮ＋（ＣＨ３）２基と錯体形成可能なＮａＳＳに置き換えた。
【化８】
2017035506.tif 000011
【００８８】
被グラフトチタン試料を５×１０−４Ｍのトルイジンブルー溶液（ｐＨ１０に調整）３０℃の温度で６時間接触させる。このステップは、トルイジンブルーを被グラフトポリＮａＳＳモノマー単位に錯体化することに対応する。試料を１×１０−４Ｍの水酸化ナトリウム溶液でしっかりとすすいで、錯体を形成しなかったトルイジンブルーを除去する。溶液が無色になったら、このすすぎを停止する。
【００８９】
錯体化したトルイジンブルーを５０％酢酸溶液（アクロス・オーガニクス（Ａｃｒｏｓ  Ｏｒｇａｎｉｃｓ））で脱錯体化して、これを２４時間チタン試料と接触したままにする。
【００９０】
得られた溶液を、そのソフトウェアによって駆動されるサファス・ゼニウス（Ｓａｆａｓ  Ｘｅｎｉｕｓ）タイプの分光光度計を用いて分光分析でアッセイする。トルイジンブルーのモル吸光係数εは５１２３０Ｌ．ｍｏｌ−１．ｃｍ−１である。
【００９１】
計算で求めた濃度から、以下の式を用いて被グラフト分子の量を求める。
ｍ＝［Ｍｏｎｏｍｅｒ］×Ｖ×Ｍｍｏｎｏｍｅｒ（単位ｇ）
Ｖ＝アッセイした溶液の容積（５×１０−３Ｌ）
Ｍｍｏｎｏｍｅｒ＝モノマーＮａＳＳのモル質量
【００９２】
ペレットの表面積は１ｃｍ２であるため、この被グラフトモノマーの質量を１ペレット面（ｆａｃｅ）の被グラフト材料の量として単位ｇ／ｃｍ２で表すことができる。測定した光学密度から、被グラフト分子の量約１０μｇ／ｃｍ２が得られる。
【００９３】
アッセイ済みの試料を再度水で数回洗浄し、トルイジンブルーとの錯体化を最大４回アッセイした。測定したグラフティング密度は３μｇ／ｃｍ２に下がり、この値で安定した。上記で概説した現象は、この観察結果を説明できる。具体的には、トルイジンブルーとの錯体化は、ポリマー鎖のゆがみにつながる可能性があり、数回洗浄することで、絡まってはいるがグラフト化されていない鎖を除去することができた。
【００９４】
文献においてシラン化による間接的な方法で得られる値はどちらかというとほぼ０．１から０．２μｇ／ｃｍ２程度であるため、本発明による方法を用いて得られるグラフティング密度は、極めて高い密度である。
【００９５】
ｂ）減衰全反射フーリエ変換赤外線分光法（ＡＴＲ／ＦＴＩＲ）
ＦＴＩＲ分光法を減衰全反射（ＡＴＲ）モードで利用して、本発明者らのチタン試料の表面を分析した。測定値を得るのに使用したＦＴＩＲ分光光度計は、ニコレ・アヴァター（Ｎｉｃｏｌｅｔ  Ａｖａｔａｒ）  ３７０−ＦＴＩＲ装置である。試料をＡＴＲモードで分析する。測定のために、４ｃｍ−１区切り、解像度１ｃｍ−１で４０００から６５０ｃｍ−１の波長を走査する。酸化または未酸化、グラフト化または未グラフト化チタン試料を、較正した力（ｃａｌｉｂｒａｔｅｄ  ｆｏｒｃｅ）で結晶に密着させ、試料とダイヤモンドとが最大限に接触するようにする。それぞれの点で積算回数１２０回とし、バックグラウンドノイズを最小限に抑える。バックグラウンドは大気で得る。
【００９６】
以下の表２に、さまざまな化学基に対するポリＮａＳＳおよびその帰属の主な特性吸収帯をまとめておく。
【００９７】
【表２】
2017035506.tif 000012
【００９８】
ＮａＳＳ分子のスルホン基Ｏ＝Ｓ＝Ｏおよび芳香族核の振動の特性ピークは、１００９〜１０４０ｃｍ−１に位置する二重線を構成し、約１１２７および１１８０ｃｍ−１にあるピークはスルホン酸塩の吸収によるものである可能性がある。ＳＯ２基の反対称の原子価振動は１４１０ｃｍ−１でのピークに相当し、これよりも前の約１２２０ｃｍ−１にショルダピークがあるが、これはＳＯ２基の対称な原子価振動に相当する。１６４０から１４３０ｃｍ−１の間の一連のピークに関しては、これはベンゼン核の（＞Ｃ＝Ｃ＜）結合の原子価振動によるものである可能性がある。
【００９９】
この同じ生成物の化学的に酸化させてグラフトしたチタン表面の赤外線スペクトルを図２に示す。
【０１００】
この表面にポリＮａＳＳが存在することは、特に１００８および１０４０ｃｍ−１の２つの特性ピークから確認できる。約１１２７〜１１８０ｃｍ−１でのスルホン酸塩の吸収も認められる。一方、芳香族核のＣ＝Ｃ二重結合およびＳＯ２基の原子価振動は、バックグラウンドノイズに埋もれ、粉末状の純粋なポリＮａＳＳ生成物と表面にグラフトした生成物との強度差が得られる。
【０１０１】
ｃ）光電子分光法（ＸＰＳ）による化学分析
Ｅｓｃａｌａｂ  ＶＧ  ２２０ｉ−ＸＬスペクトロメータで試料を分析した。１４８６．６ｅＶの単色ＡｌＫα源でＸ線を生成する。
【０１０２】
試料を４つずつ分析チャンバに導入し、このチャンバを超高真空（１０−９から１０−１０ｍｂａｒ）でポンプ吸引する。使用した放出角は４５°、表面分析深度は全深度で１０ｎｍ（検出器を試料に対して垂直になる位置に設置する）である。試料にポイントする直径は１５０から２００μｍ（電力約７０Ｗ、入射光線１０ｋＶ）である。
【０１０３】
試料表面に存在する主な化学元素を同定するために、結合エネルギのドメイン全体を走査して全スペクトルを得て各試料の分析を開始し、各々後からさらに詳細に分析する。エネルギ解像度は±０．１ｅＶとする。
【０１０４】
単純に酸化した試料の分析では、主な元素は、炭素、酸素およびチタンである。被グラフト試料では、硫黄およびナトリウム（ＮａＳＳ）も詳細に分析する。ＶＧから提供されているエクリプス（Ｅｃｌｉｐｓｅ）ソフトウェアでデコンボリューションを実施する。炭素のＣ１ｓ寄与のメインピークに基準をとり、これを結合エネルギ２８４．８ｅＶに設定する。
【０１０５】
化学的に酸化させてグラフトしたチタン表面の化学組成を表３にあげておく。
【０１０６】
【表３】
2017035506.tif 000013
【０１０７】
化学酸化物の全表面組成は、チタン原子の割合が低かったこと以外は、もともとの制御酸化物の全表面組成と実質的に同じであり、炭素と酸素の割合はそれぞれ、自然酸化物で３３％および４６％、化学酸化物で３４％および４７％である。一方、チタンの原子割合は化学酸化後に１５％から７％まで落ちる。事実、検出されたチタン量は硫黄汚染の実質的な存在が原因で「相対的比率」で減少する。この酸化試料で大量（８原子％）に検出された硫黄は、おそらくは硫酸を含有する酸化浴の残渣であり、これがすすぎをすべて実施した後も残ったものであろう。
【０１０８】
ポリＮａＳＳの酸化状態とグラフト状態での原子組成の変化を分析すると、以下の観察を行うことができるようになる。
・炭素の原子割合が１．６倍に増し、化学酸化物の３４％から被グラフト酸化物の５４％まで上がる。
・平行して、酸素の割合が１．６分の１に減り（ｄｅｃｒｅａｓｅ  ｂｙ  ａ  ｆａｃｔｏｒ  ｏｆ  １．６）、その寄与割合が４７％から３０％に落ちる。結果として、Ｃ／Ｏ比が酸化物のみの０．７からポリＮａＳＳをグラフとした酸化物の１．８に上昇する。添加したＮａＳＳ分子が炭素に比してわずかな酸素しか含有しないとすれば、これは論理的であるようにみえる。
・酸化物がマスクされ、被グラフトポリマーに厚みが出てチタンの検出が一層困難になるため、チタンの寄与も７．４％から５％に低下する。
・酸化物のみの場合（８％）と比較して、ナトリウムが出現（４％）し、硫黄の割合は６％に維持される。
【０１０９】
これらの結果は、ＮａＳＳの重合が起こり、チタン表面にポリＮａＳＳが確かに存在することを裏付けるものである。
【０１１０】
さらに、Ｎａ／Ｓの原子割合の比は理屈では１になるべきであるが、０．６から０．７の間で振れる。これは、スチレンスルホン酸ナトリウムＮａＳＳが水性媒質中で解離する塩であり、このためナトリウムが別の対イオンと錯体化可能であることから説明できる。
【０１１１】
化学的に酸化させてポリＮａＳＳをグラフトした試料の元素Ｃ１ｓ、Ｏ１ｓ、Ｔｉ２ｐおよびＳ２ｐのさまざまな寄与のデコンボリューションを図３Ａ〜図３Ｅにあげておく。
【０１１２】
被グラフト酸化物（図３Ｂ）の炭素のＣ１ｓスペクトルのデコンボリューション（左側）の形状は、グラフトしていない酸化物（図３Ａ）の場合と実質的に似ている。しかしながら、炭素鎖と被グラフトポリＮａＳＳの環（ＣＨｘおよびＣ＝Ｃ結合）が原因で２８４．６ｅＶで炭化水素ベースの種が極めて高い割合になる。この寄与は存在する事実上すべて（８５％）の炭素に相当する。
【０１１３】
残りは、前よりもかなり低い強度で酸素に結合した成分である（酸化物のみの場合に３５％であるのに対し、存在する炭素の１５％）。
【０１１４】
酸素のＯ１ｓスペクトル（右側）では、通常、５３２ｅＶでのヒドロキシル寄与が５３１．５ｅＶでエネルギの低いほうにシフトする。これは、ポリＮａＳＳ環の官能基のＳＯ３−イオンによるものである可能性がある。この成分（存在する酸素の５０％）は、カルボニルＣ＝Ｏも含み、潜在的にはヒドロキシルＯＨが依然として存在すればこのうちのいくつかも含む。
【０１１５】
被グラフト酸化物（図３Ｄ）のＴｉ２ｐのスペクトルのデコンボリューション（左側）は、グラフトしていない酸化物（図３Ｃ）の場合と同様であり、単一の成分Ｔｉ（ＩＶ）があって強度が低い。これは、ＴｉＯ２酸化物中のチタンが、ポリマーの層でマスクされて分析ゾーンから離れたためである。
【０１１６】
１６８．１ｅＶでの硫黄ピークの位置（５３１．５ｅＶでのＯ１ｓに相当）から、スルホネートイオンＳＯ３−の形で硫黄が存在することが分かる。Ｓ２ｐ１／２ピークが、エネルギのΔ１．１８ｅＶ、すなわち約１６９．３ｅＶに位置する。
【０１１７】
図３Ｅは、比較目的で、それぞれ化学酸化物のみ（左側）と被グラフト化学酸化物（右側）で得られる硫黄のＳ２ｐ３／２スペクトルを示すものである。酸化状態とグラフト状態での１６８．９ｅＶから１６８．１ｅＶへのＳ２ｐ３／２ピークの位置シフトが容易に観察される。これは、ポリＮａＳＳ−グラフト試料の硫黄が硫酸塩ＳＯ４２−ではなくスルホネートイオンＳＯ３−の形で存在することを裏付けるものであり、ここでもポリＮａＳＳのグラフティングが裏付けられる。
【０１１８】
ナトリウムのＮａ１ｓピークはエネルギ１０７２ｅＶで出現する。
【０１１９】
ｄ）接触角を測定することによる表面エネルギ
液体の滴を表面にのせ、平衡位置に達した後に、滴の接線と表面とのなす角度をゴニオメータで測定する。
【０１２０】
「付着液滴法」によって、静的モードで、ＤＳＡ  １０装置（クラス（Ｋｒｕｓｓ））を用いて接触角を測定した。これらの角度の測定値から、オーウェンズ−ウェント（Ｏｗｅｎｓ−Ｗｅｎｄｔ）法で表面エネルギを推定した。
【数１】
2017035506.tif 000014
【０１２１】
異なる溶媒すなわち、蒸留水、ホルムアミド（９９．５％、アルドリッチ（Ａｌｄｒｉｃｈ））、エチレングリコールおよびジヨードメタンの０．５μＬの滴を表面にのせる。それぞれの滴を付着させた後、平衡状態に達してからすなわち約５秒間後に測定値を得る。こうして同じプロトコールで生成した２種類の試料の表面の少なくとも６つのゾーンを写真撮影し、研究対象となる表面の均一性を確認する。実験誤差については±２°と推測する。測定結果を表４にあげておく。
【０１２２】
【表４】
2017035506.tif 000015
【０１２３】
制御チタンからポリＮａＳＳをグラフトしたチタンに至る際に、ポリＮａＳＳの親水性がゆえに水との接触角の値の減少が認められる。
【０１２４】
接触角の値から、オーウェンズ−ウェント（Ｏｗｅｎｓ−Ｗｅｎｄｔ）法で対応する表面エネルギを算出した（表５）。
【０１２５】
【表５】
2017035506.tif 000016
【０１２６】
ポリッシュしたチタンからポリＮａＳＳをグラフトしたチタンに至る際に、表面エネルギの全体の値が次第に大きくなることが分かる。よって、これは手を加えていないチタンでの４４．３ｍＮ／ｍから酸化させたチタンの５９．２ｍＮ／ｍ、さらにはグラフトしたチタンの６４．９ｍＮ／ｍへと上昇する。この上昇は主に、エネルギの極性成分の上昇によるものであり、その寄与は手を加えていない状態と酸化状態とで２倍になる。実際には同じ寄与が手を加えていない状態とグラフト状態とで３倍になるのに対し、分散成分では同時に１．６分の１に減少する（ｄｅｃｒｅａｓｅ  ｂｙ  ａ  ｆａｃｔｏｒ  ｏｆ  １．６）。
【０１２７】
過酸化水素での化学酸化は、事実、ＴｉＯＨ基を出現させるため、チタン表面の親水性が高まる。
【０１２８】
次に、ポリＮａＳＳのグラフティングでは、化学的に酸化させたチタンと比較して表面エネルギがわずかに増加する。表面エネルギは５９．２から６４．９ｍＮ／ｍに上昇する。ここで、ＮａＳＳはそのイオン性スルホネート基がゆえに極性分子であり、３つの酸素原子を有する。
【０１２９】
追加の実験：
ポリＮａＳＳの場合と同様にして、ポリメタクリル酸メチル（ＰＭＭＡ）のグラフティングを実施した。ＰＭＭＡをグラフトしたチタンで水滴の接触角を測定したところ、純粋なＰＭＭＡで得られる７０°の値に近い値である６５°が得られた。この実験は、チタン表面にさまざまなポリマーをグラフトできることを裏付けるものである。
【０１３０】
実施例２：ポリＮａＳＳグラフティング密度の改善
チタンにグラフトされるポリマーの量を最適化するために、上記実施例１の方法におけるさまざまなパラメータを修正した。このため、以下のパラメータ（方法Ａ）で、トルイジンブルーでのアッセイによって測定した場合の密度として１５．４μｇ／ｃｍ２という高い値が得られた。
−逐次的な混合物を用いる酸化：Ｈ２ＳＯ４を１分間に続いてＨ２Ｏ２を２分間。
−Ｈ２ＳＯ４／Ｈ２Ｏ２混合物中の触媒として硫酸鉄の使用。
−７０℃で１５時間の重合反応。
【０１３１】
このような方法を用いると、従来技術のシラン化による間接的な方法で得られるであろう密度に比して、得られるグラフティング密度が特に高くなる。さらに、１か月後、チタン表面でのポリマーの損失がまったく観察されなかったことから、方法Ａで得られるグラフティングは安定している（表６）。
【０１３２】
【表６】
2017035506.tif 000017
【０１３３】
実施例３：修飾面との接触時の細胞活性
Ａ）修飾チタン表面での骨芽細胞の発達
修飾チタン表面との接触時の細胞活性の研究のために選択した細胞は、ヒト骨芽細胞ＭＧ−６３由来の株に属する。本発明者らは、付着、アルカリホスファターゼ活性および沈殿したリン酸カルシウムの量を測定した。
【０１３４】
ＭＧ６３細胞での付着測定値については、１４０ダイン／ｃｍ２の一定の力をかけてインキュベーションを行った３０分間後に得た。剥離する細胞の割合が、酸化チタン（１４％）からポリＮａＳＳ−グラフトチタン（８％）で減少することが明らかになっている。ポリＮａＳＳ−グラフト表面では、親水性が酸化させただけの表面の親水性に比較的近いレベルでありながら、付着性は改善される。
【０１３５】
インキュベーションの４時間後に付着を測定したところ、差はそれほど顕著ではなくなるが同様の結果が認められる。
【０１３６】
２つのメインマーカーとしてアルカリホスファターゼ活性と鉱化を利用して、細胞の分化についても研究した。
【０１３７】
第１のステップは、細胞のアルカリホスファターゼ活性を、この酵素の骨形成における根本的な役割の点から測定し、また、鉱物堆積に対する誘導効果についても測定するためのものであった。これがホスフェート搬送を調節するものであることがその理由である。チタン表面にグラフトされたポリＮａＳＳが存在すると、酸化させたチタン表面と比してアルカリホスファターゼ活性が約２５％有意に増加する。
【０１３８】
分化の第２のステップは、骨と鉱物堆積の形成すなわち石灰化を特徴とする。リン酸カルシウムアッセイを実施し、骨芽細胞ＭＧ−６３での分化の段階を判断した。支持材にポリＮａＳＳをグラフトすると、酸化させた表面の場合よりも細胞から抽出されるカルシウムの量が有意に（約３０％）増加することが見いだされた。
【０１３９】
得られた最終結果は、ポリＮａＳＳまたはポリメタクリル酸またはこれらの２種類のポリマーの混合物を用いて改良したチタン製補綴の埋入に関するものである。これらの予備試験は、ヒト骨芽細胞ＭＧ−６３での付着研究時に完全なポリＮａＳＳ−グラフト試料とは特徴付けられなかったチタン試料で実施した。この研究の目的は、ｉｎ  ｖｉｖｏで、スルホネートまたはカルボキシレート基をグラフトしたチタンの組織応答を評価することであった。この目的を達成するために、改良または未改良のチタンシリンダをウサギの大腿顆に埋入し、４週間後に屠殺した。各試料の切片を使用し、画像分析装置によって、インプラント周囲に新たに形成された骨表面の定量化を評価する（図４）。
【０１４０】
半定量的に、ポリＮａＳＳで覆われた試料では比較的広い接触面で骨表面に沿って骨が均一に分布することに留意できる。改良していないチタンインプラントとは対照的に、線維組織および軟骨結節は観察されない。
【０１４１】
カルボキシレート基しか含まない組成物では、骨とインプラントとの接触は存在するが、表面は小さめで数も少ない。巨細胞を含む、インプラントした表面と接触した線維組織のゾーンがある。
【０１４２】
スルホネート基が存在すると、インプラントと接触した骨組織の量が増える。逆に、カルボキシレート基が存在すると、線維組織の形成が促進される。
【０１４３】
骨／インプラント接触のより一層定量的な評価を組織形態計測によって実施した。改良していないチタンでの骨／インプラント接触の平均割合は３２％、スルホネートで改良したチタンでは３８％であった。カルボキシレート基で覆ったインプラントでは接触率が大幅に低下する（１２％）。軟骨／インプラント接触の割合はチタンＳＯ３−での１．３％からカルボキシレート処理したチタンでの８％の範囲である。重要な点は、スルホネート処理したチタンでの骨＋軟骨接触の割合が、未改良のチタンで測定した場合よりも高いことである。
【０１４４】
Ｂ）細菌付着の阻害
細菌付着に関して、黄色ぶどう球菌（Ｓｔａｐｈｙｌｏｃｏｃｃｕｓ  ａｕｒｅｕｓ）で若干の測定値を得た。本発明者らが細菌付着の阻害レベルを測定したところ、ポリッシュ済みチタンとの比較で７９％、酸化させたチタンとの比較で５４％であった。これらの極めて励みになる中間結果は、ポリＮａＳＳへの黄色ぶどう球菌（Ｓｔａｐｈｙｌｏｃｏｃｃｕｓ  ａｕｒｅｕｓ）および化膿連鎖球菌（Ｓｔｒｅｐｔｏｃｏｃｃｕｓ  ｐｙｏｇｅｎｅｓ）の付着についての測定で得られた結果を裏付けるものであった。最近になって、これらの結果はスルホネート基で覆ったシリコーンインプラントでも裏付けられ、これによってｉｎ  ｖｉｖｏでの細菌付着を２対数単位も減らすことが可能になった。
【図１】
2017035506.tif 000018
【図２】
2017035506.tif 000019
【図３Ａ】
2017035506.tif 000020
【図３Ｂ】
2017035506.tif 000021
【図３Ｃ】
2017035506.tif 000022
【図３Ｄ】
2017035506.tif 000023
【図３Ｅ】
2017035506.tif 000024
【図４】
2017035506.tif 000025